(57)【特許請求の範囲】
【請求項１】
２つの柔軟な電極によって挟まれたエラストマー膜から構成されたトランスデューサー用電場応答性高分子において、
前記エラストマー膜の厚みが端部に近づくほど肉厚に形成されており、かつ、
前記電極が導電性フィラーとしてカーボンナノチューブを含有していることを特徴とするトランスデューサー用電場応答性高分子。
【請求項２】
前記エラストマー膜と電極との間の少なくともエラストマー膜の端部近傍に補強膜が設けられていることを特徴とする請求項１に記載のトランスデューサー用電場応答性高分子。
【請求項３】
前記エラストマー膜の端部近傍に位置する補強膜の厚さがエラストマー膜の端部に近づくほど肉厚に形成されていることを特徴とする請求項２に記載のトランスデューサー用電場応答性高分子。
【請求項４】
前記電極のエラストマー膜と接触している面と反対側の面を覆うように保護膜が設けられていることを特徴とする請求項１乃至請求項３のいずれかに記載のトランスデューサー用電場応答性高分子。
【請求項５】
前記電極間にバイアス電圧として高電圧が印加されていることを特徴とする請求項１乃至請求項４のいずれかに記載されたトランスデューサー用電場応答性高分子。
【発明の詳細な説明】
【技術分野】
【０００１】
本発明は、誘電エラストマーを主成分とする電場応答性高分子（Ｅｌｅｃｔｒｏａｃｔｉｖｅ  Ｐｏｌｙｍｅｒ）に関するものであって、さらに詳しくは、トランスデューサーとして用いる電場応答性高分子に関するものである。
【０００２】
ここでトランスデューサーとは、電気的エネルギーと機械的エネルギーの相互変換を行うことを意味し、電気エネルギーを機械エネルギーに変換する代表的なデバイスとして、アクチュエータが挙げられる。一方、機械的エネルギーを電気的エネルギーに変換する代表的なデバイスとして、発電デバイスが挙げられる。
【背景技術】
【０００３】
過去十数年間、誘電エラストマーからなる電場応答性高分子の研究は、アクチュエータに焦点を当てて様々な用途を対象に活発な研究がなされてきた。この誘電エラストマーは、強い電場の中に置くと、電場の方向に収縮し、電場と垂直な方向に膨張する。これは、クーロン力によるものである。
【０００４】
したがって、誘電エラストマーを帯電した２枚の柔軟な電極間に挟むことによって、ゴムのような弾性を持つコンデンサーが構成される。これに電圧をかけると、一方の電極にはプラスの電荷が、反対側の電極にはマイナスの電荷が蓄えられる。その結果、電極間に引力が生じ、この力によって誘電エラストマーが押しつぶされ、面方向に膨張する。この変化をロボットなどのアクチュエータとして用いることが注目を集めている（例えば、特許文献１、２参照）。
【０００５】
一方、本発明者らは、この素材を用いた作動装置として高効率で形状や利用形態の面で自由度の高いアクチュエータの開発に成功した（例えば、特許文献３参照）。
【先行技術文献】
【特許文献】
【０００６】
【特許文献１】米国特許第６７８１２８４号明細書
【特許文献２】米国特許第６８８２０８６号明細書
【特許文献３】特開２００８−１４１３８０号公報
【発明の概要】
【発明が解決しようとする課題】
【０００７】
ところが、従来の電場応答性高分子の電極には、導電性フィラーとして、主に通常のカーボンブラックが用いられており、このようなカーボンブラックを主要な導電性フィラーとして用いた電極の場合、３次元のネットワーク構造である、いわゆるパーコレーション構造を形成し、導電性を向上させるため、その厚みは、ある程度の厚さが必要であった。
【０００８】
一方、導電性フィラーを用いた電極の場合、その厚さが厚くなるほど、導電性や放電特性などを均等にすることが難しく、電場応答性高分子を伸縮させ、形状を変化させることにより、導電性や放電特性の不均等性は、さらに顕著になるという課題があった。また、電極が厚くなることにより、膜の柔軟な変形の妨げになっていた。
【０００９】
この電極特性の不均等性は、電場の不均等性を生じる原因となり、結果的に素材の持つ絶縁耐電圧より低い電圧で絶縁破壊を起こすことで電場応答性高分子の破損につながっていた。
【００１０】
また、シリコンやアクリルなどのエラストマーを用いた誘電性の膜は、一般に、膜の内外に膜厚や架橋構造の不均等などの欠陥が存在しており、素材の持つ絶縁耐電圧より低い電圧で、部分的な絶縁破壊が起きる。あるいは、膜の表面に埃が付着することにより電場の集中が発生し、部分的な絶縁破壊が起きる。そのような絶縁破壊により、エラストマーに大きな破損が発生し、電場応答性高分子の耐久性を低下させていた。
【００１１】
これらの原因で膜が破損することを防ぐため、特許文献３に開示したアクチュエータにおいては、素材の持つ絶縁耐電圧より低い電圧で動作させていた。すなわち、このアクチュエータは、電場応答性高分子を用いて実用的レベルの振動量、すなわち、駆動力を得ることに成功した点で各方面から高い評価を受けているが、その一方で、絶縁耐電圧の低下は、印加可能なバイアス電圧の最大電圧を低下させ、その結果、駆動性能を低下させる原因となっていた。
【００１２】
また、電場応答性高分子の耐久性は、主材となるエラストマーの性質で大きく左右される。電場応答性高分子を用いたトランスデューサーでは、シリコンやアクリルなどのエラストマーの膜を誘電膜として使用しており、膜の内外に存在する膜厚や架橋構造の不均等や繰り返し伸縮されることにより生じる機械的なダメージや物性的な劣化により、耐久性を向上させることが困難であった。
【００１３】
以上のように、電場応答性高分子を用いたトランスデューサーにおいて、駆動性能または発電性能を高めるためには、バイアス電圧を上げる必要があり、一方、バイアス電圧を上げると、絶縁破壊を起こし耐久性が低下するというように、駆動性能と耐久性にはトレードオフの関係があった。電場応答性高分子を用いたトランスデューサーを実用化するためには、駆動性能と耐久性の両方を向上させることが嘱望されていた。
【００１４】
そこで、本発明が解決しようとする技術的課題、すなわち、本発明の目的は、駆動性能及び耐久性が改善されたトランスデューサー用電場応答性高分子を提供することにある。
【課題を解決するための手段】
【００１５】
本発明者らが鋭意研究を行った結果、（１）電場応答性高分子の導電性フィラーにカーボンナノチューブを含有させること、（２）それによる小さな欠陥が大きな欠陥に広がる前に自ら修復する機能（自己修復機能）を利用すること、（３）膜の機械的強度を高めること、（４）電極の端部近傍で発生する電場集中（エッジ効果）への対策を講ずること、という手法を組み合わせること、並びに、（５）前記（１）〜（４）の手法を組み合わせることにより得られた電場応答性高分子を高電圧でドライブすることが前記課題の解決に有効であるという全く新しい知見を得て、この知見に基づき本発明を完成するに到った。
【００１６】
まず、本請求項１に係る発明は、２つの柔軟な電極によって挟まれたエラストマー膜から構成されたトランスデューサー用電場応答性高分子において、前記エラストマー膜の厚みが端部に近づくほど肉厚に形成されており、かつ、前記電極が導電性フィラーとしてカーボンナノチューブを含有していることによって、前記課題を解決するものである。
【００１７】
ここで、本発明におけるカーボンナノチューブとは、単層のシングルウォールナノチューブ（ＳＷＮＴ）と多層のマルチウォールナノチューブ（ＭＷＮＴ）との双方を含んだ広義のカーボンナノチューブを意味している。また、本発明における導電性フィラーとは、形状にとらわれず、導電性を呈する添加物の全てを意味している。
【００１８】
そして、本請求項２に係る発明は、請求項１に係るトランスデューサー用電場応答性高分子において、前記エラストマー膜と電極との間の少なくともエラストマー膜の端部近傍に補強膜が設けられていることによって、前記課題をさらに解決したものである。
【００１９】
また、本請求項３に係る発明は、請求項２に係るトランスデューサー用電場応答性高分子において、前記エラストマー膜の端部近傍に位置する補強膜の厚さがエラストマー膜の端部に近づくほど肉厚に形成されていることによって、前記課題をさらに解決したものである。
【００２０】
また、本請求項４に係る発明は、請求項１乃至請求項３のいずれかに係るトランスデューサー用電場応答性高分子において、前記電極のエラストマー膜と接触している面と反対側の面を覆うように保護膜が設けられていることによって、前記課題をさらに解決したものである。
【００２１】
また、本請求項５に係る発明は、請求項１乃至請求項４のいずれかに係るトランスデューサー用電場応答性高分子において、前記電極間にバイアス電圧として高電圧が印加されていることによって、前記課題をさらに解決したものである。
【００２２】
ここで、「高電圧」とは、具体的に何Ｖ以上と定義されるものではなく、電極の導電性フィラーが主としてカーボンブラックからなりカーボンナノチューブを含有していない従来の電場応答性高分子に印加することができるバイアス電圧に比べて高い電圧であるということを意味している。
【００２３】
なお、本発明における電場応答性高分子とは、誘電エラストマーを主たる構成要素としてクーロン力によって機械的変形から起電力を得たり、逆に電位差を与えたりすることにより機械的な駆動力が得られるエレクトロアクティブポリマー（ＥＡＰ）の総称を意味しており、例えば、米国のカリフォルニア州に本拠を構えるＳＲＩインターナショナルで開発されたアクリル系樹脂やシリコン系樹脂などからなるゴム状の薄い高分子（誘電体）を伸び縮み可能な柔軟な電極で挟んだ構造をしたＥＰＡＭ（イーパム：Ｅｌｅｃｔｒｏａｃｔｉｖｅ  Ｐｏｌｙｍｅｒ  Ａｒｔｉｆｉｃｉａｌ  Ｍｕｓｃｌｅ）という商品名で提供されているものなどがある。
【発明の効果】
【００２４】
本請求項１に係るトランスデューサー用電場応答性高分子によれば、２つの柔軟な電極によって挟まれたエラストマー膜から構成されたものであって、エラストマー膜の厚みが端部に近づくほど肉厚に形成されており、かつ、電極が導電性フィラーとしてカーボンナノチューブを含有していることによって、導電性フィラー間の導電特性や放電特性が向上する。その結果、電極の厚さを、従来よりも薄くすることができ、電極の伸縮動作により生じる膜内の電場の不均等を減少させ、結果的に絶縁破壊を減少させ電場応答性高分子の耐久性を向上させることができるとともに、バイアス電圧の高電圧化を実現することができる。また、電極を薄くできることにより、膜の変形の妨げにならず、膜の柔軟な変形が実現できる。
【００２５】
また、電極が導電性フィラーとしてカーボンナノチューブを含有していることによって、エラストマーの膜厚や架橋構造の不均等などの欠陥により生じる絶縁破壊が引き起こす膜の欠陥を、大きな欠陥に波及する前に電気アークによって局所化された絶縁層を形成させる、いわゆる自己修復機能が発揮され、大きな破損につながる前に絶縁破壊が解消され、結果的に、電場応答性高分子の耐久性を向上させることができる。この自己修復機能と呼ばれる現象は、はじめに絶縁破壊された部分を中心に円形に広がり、アークにより絶縁部を形成するものであって、電場応答性高分子の基本的な欠陥、例えば、膜厚の不均等、架橋構造の不均等、膜に付着している埃などに起因する絶縁破壊が大きな欠陥に波及するのを効果的に抑制する。そのため、電場応答性高分子の絶縁耐電圧を高めるのに絶大な効果を奏する。
【００２６】
しかも、導電性フィラーとしてカーボンナノチューブを含有している薄い電極は、透明にすることもできるので、透明なエラストマー膜と相俟って、トランスデューサー用電場応答性高分子全体を透明に形成できるので、透明なアクチュエータが実現でき、例えば、タッチパネル、人工目、バックミラーの水滴除去機構など、従来のアクチュエータでは難しかった様々な用途への応用が可能となる。
【００２７】
さらに、自己修復機能により絶縁耐電圧が上昇することによって、従来よりも高いバイアス電圧を電場応答性高分子に印加することができるとともにポリマーの膜厚を薄くできるので、両者が相俟って駆動性能の飛躍的な向上が実現できる。
【００２８】
すなわち、電場応答性高分子を動作させるために生じる圧力ｐとバイアス電圧Ｖｂとの間には、Ｅ：電極間の電場（Ｖ／ｍ）、εｒ：ポリマーの相対誘電率（誘電定数）、ε０：自由空間の誘電率、ｔ：ポリマーの厚さとすると、ｐ＝εｒε０Ｅ２＝εｒε０（Ｖｂ／ｔ）２という関係が成立するので、バイアス電圧Ｖｂを上昇させるとともに、ポリマーの厚さｔを薄くすることができることにより、電場応答性高分子を動作させるために生じる圧力ｐは、バイアス電圧Ｖｂの二乗及びポリマーの厚さｔの逆数の二乗に比例して増大するので従来に比べてきわめて性能の良い駆動が可能になる。
【００２９】
さらに、発電デバイスとしては、発電エネルギーＥは、誘電エラストマーの静電容量の変化と関係しており、Ｅ＝０．５Ｃ１Ｖｂ２（Ｃ１／Ｃ２‐１）の式で表される。ここで、Ｃ１及びＣ２は、それぞれ伸張及び収縮した状態における電場応答性高分子の静電容量であり、Ｖｂはバイアス電圧である。発電エネルギーは、より大きな伸張・収縮により増加し、バイアス電圧Ｖｂの二乗で増加するので従来に比べてきわめて性能の良い発電が可能になる。
【００３０】
また、絶縁耐電圧が上昇することにより、従来と同じバイアス電圧でドライブした場合、寿命が向上することにつながる。
【００３１】
また、電極が導電性フィラーとしてカーボンナノチューブを含有していることにより、導電性、放電特性が向上し、電極を薄くすることができ、電場応答性高分子の軽量化などが実現できる。
さらに、エラストマー膜の厚みが端部に近づくほど肉厚に形成されていることによって、前述と同様、電極の縁端部において電場集中が起こり、絶縁破壊が起きやすいと言う、いわゆるエッジ効果（ｅｄｇｅ  ｅｆｆｅｃｔ）による放電現象を効果的に防止し、エラストマー膜の破損を防止することができるとともに、バイアス電圧を高くすることができ、結果として駆動性能または、発電性能及び耐久性が格段に向上する。また、前述の補強膜と組み合わせることによって、エッジ効果による放電現象をより効果的に防止することができる。
【００３２】
次に、本請求項２に係るトランスデューサー用電場応答性高分子によれば、請求項１に係る電場応答性高分子において、エラストマー膜と電極との間の少なくともエラストマー膜の端部近傍に補強膜が設けられていることにより、電場応答性高分子の機械的強度が増加するので、電場応答性高分子の耐久性が格段に向上する。その結果、低周波による連続運転が可能になり、例えば、医療用ベッドの床ずれ防止用バイブレータなど長時間連続運転する用途への応用が実現できる。また、長時間連続運転される、波力や水力などの自然エネルギーや人や動物、植物などの動きから電気エネルギーを得る再生可能エネルギー用発電デバイスとして用いることで、発電デバイスの使用期間を長くすることができ、発電コストを低下させることが可能になる。
【００３３】
さらに、本請求項３に係るトランスデューサー用電場応答性高分子によれば、請求項２に係る電場応答性高分子において、エラストマー膜の端部近傍に位置する補強膜の厚さがエラストマー膜の端部に近づくほど肉厚に形成されていることによって、電極の縁端部において電場集中が起こり、絶縁破壊が起きやすいと言う、いわゆるエッジ効果（ｅｄｇｅ  ｅｆｆｅｃｔ）による放電現象を効果的に防止し、エラストマー膜の破損を防止することができるとともに、バイアス電圧を高くすることができ、結果として駆動性能または、発電性能及び耐久性が格段に向上する。ここで、電場応答性高分子の具体的なバイアス電圧は、膜の材質、膜厚などによって異なるが、例えば、バイアス電圧が４０００ＶのＥＰＡＭと対比した場合、本発明によれば、バイアス電圧を２０００Ｖ以上引き上げることが可能である。
【００３４】
さらに、本請求項４に係るトランスデューサー用電場応答性高分子によれば、請求項１乃至請求項３のいずれかに  係る電場応答性高分子において、電極のエラストマー膜と接触している面と反対側の面を覆うように保護用のエラストマー膜（保護膜）を設けることで、湿気やゴミ・埃などが電極に付着することを防ぐことにより、周囲に対する放電現象をより効果的に防止することができる。
【００３５】
また、本請求項５に係るトランスデューサー用電場応答性高分子によれば、請求項１乃至請求項４のいずれかに係る電場応答性高分子において、電極間にバイアス電圧として高電圧が印加されていることにより、前述の説明のとおり、従来に比べて性能の良い駆動が可能になる。したがって、アクチュエータとしての例を挙げれば、義足のアクチュエータ、介護用ロボット、軽量ポンプ、産業用ロボットのアクチュエータなど高負荷・高荷重の用途への応用が実現できる。また、発電デバイスとしての例を挙げると、波力、水力、風力、人や動物、植物の動き、高層ビルや橋などの構造物の動きを利用した発電装置への応用が実現できる。その他、モータや電磁石の原理を用いたアクチュエータ及び発電方式全てに置き換えが可能である。
【図面の簡単な説明】
【００３６】
【図１】本発明の参考例１のトランスデューサー用電場応答性高分子の断面図。
【図２】本発明の参考例２のトランスデューサー用電場応答性高分子の断面図。
【図３】本発明の参考例３のトランスデューサー用電場応答性高分子の断面図。
【図４】本発明の実施例１のトランスデューサー用電場応答性高分子の断面図。
【図５】本発明の実施例２のトランスデューサー用電場応答性高分子の断面図。
【図６】本発明の実施例３のトランスデューサー用電場応答性高分子の断面図。
【図７】本発明のトランスデューサー用電場応答性高分子の第１使用形態を示す正面図。
【図８】本発明のトランスデューサー用電場応答性高分子の第２使用形態を示す正面図。
【図９】本発明のトランスデューサー用電場応答性高分子の第３使用形態を示す正面図。
【図１０】本発明の代表的応用例を示す表（１）
【図１１】本発明の代表的応用例を示す表（２）
【発明を実施するための形態】
【００３７】
本発明のトランスデューサー用電場応答性高分子は、２つの柔軟な電極によって挟まれたエラストマー膜から構成され電圧の印加により伸張する電場応答性高分子において、電極が導電性フィラーとしてカーボンナノチューブを含有しているものであって、駆動性能及び耐久性が改善されたものであれば、その具体的な実施の態様は、如何なるものであっても何ら構わない。
【００３８】
なお、電場応答性高分子を駆動する具体的な回路構成については、前述した特許文献３に詳述しているので、ここでは説明を割愛する。
【００３９】
本発明の構成・効果を理解する上での前提となる参考例１乃至参考例３を図１乃至図３に基づいて説明する。まず、図１は、本発明の参考例１である電場応答性高分子の断面図である。
［参考例１］
【００４０】
本発明の参考例１の電場応答性高分子１００は、図１に示すように、シリコンやアクリルなどのエラストマー膜１２０の両面に、伸び縮み可能な電極１４０を接着している。さらに、この電極に導電性フィラーとして単層カーボンナノチューブなどのカーボンナノチューブ１５０を分散させている。
【００４１】
カーボンナノチューブ１５０を電極に分散させる方法としては、例えば、カーボンナノチューブと界面活性剤である例えばドデシルベンゼンスルフォン酸ナトリウム（ＳＤＳ）との混合物に蒸留水を加え、３０分以上超音波振動を加える方法などを採用することが出来る。膜の成膜には、例えば、クラス１００（1立方フィートあたりの空気に、粒径０．５μｍ以上の塵埃の粒子個数が１００以下）と呼ばれるようなロークラスのクリーンルーム中で行い、膜中あるいは膜表面に塵や埃が混入したり付着したりするのを防止するとともに、雰囲気温度の制御を行うことにより均質な膜を成膜する。
【００４２】
このような構成をとることにより、導電性フィラー間の導電特性及び放電特性が向上し、その結果、電極の厚さを従来より薄くすることができ、電極変形の違いにより生じる電場の不均等が減少し、結果的に絶縁破壊が減少し、電場応答性高分子の耐久性が向上する。
【００４３】
また、エラストマーの膜厚や架橋構造の不均等などの欠陥により生じる絶縁破壊が引き起こす膜の欠損や、電極組成の不均等により生じる電場の集中が引き起こす電極の局所的絶縁破壊が大きな欠損につながる前に絶縁層を形成させる、いわゆる自己修復機能が発揮されることにより、大きな欠損につながる前に絶縁破壊が解消される。その結果、電場応答性高分子の耐久性が格段に向上する。
【００４４】
さらに、絶縁耐電圧が上昇することにより、電場応答性高分子へのバイアス電圧を上げることができる。
【００４５】
電場応答性高分子を動作させるために生じる圧力ｐとバイアス電圧Ｖｂとの間には、Ｅ：電極間の電場（Ｖ／ｍ）、εｒ：ポリマーの相対誘電率（誘電定数）、ε０：自由空間の誘電率、ｔ：ポリマーの厚さとすると、ｐ＝εｒε０Ｅ２＝εｒε０（Ｖｂ／ｔ）２という関係が成立するので、バイアス電圧Ｖｂを上昇させることができることにより、電場応答性高分子を動作させるために生じる圧力ｐは、バイアス電圧Ｖｂの二乗に比例して増大するので従来に比べてきわめて性能の良い駆動が可能になる。
【００４６】
更に、発電デバイスとしては、発電エネルギーＥは、誘電エラストマーの静電容量の変化と関係しており、Ｅ＝０．５Ｃ１Ｖｂ２（Ｃ１／Ｃ２‐１）の式で表される。ここで、Ｃ１及びＣ２は、それぞれ伸張及び収縮した状態における電場応答性高分子の静電容量であり、Ｖｂはバイアス電圧である。発電エネルギーは、より大きな伸張・収縮により増加し、バイアス電圧Ｖｂの二乗で増加するので従来に比べてきわめて性能の良い発電が可能になる。
［参考例２］
【００４７】
次に、本発明の参考例２を図２に基づいて説明する。ここで、図２は、本発明の実施例２である電場応答性高分子の断面図である。
【００４８】
本発明の実施例２の電場応答性高分子２００は、図２に示すように、シリコンやアクリルなどのエラストマー膜２２０の両面全面に、補強膜２３０としてネオプレーンゴムなどのエラストマーを薄くコーティングしている。この時、エラストマー膜２２０の端部近傍に位置する補強膜２３０の厚さを、エラストマー膜２２０の中央部に位置する補強膜２３０の厚さよりも肉厚に形成する。さらに、補強膜２３０のエラストマー膜と接触していない面に、伸び縮み可能な電極２４０を接着している。この電極２４０には、参考例１と同様の方法で導電性フィラーとして単層カーボンナノチューブなどのカーボンナノチューブを分散させている。
【００４９】
このような構成にすることにより、電極の縁端部において電場の集中が起こり、絶縁破壊が起きやすいと言う、いわゆるエッジ効果による放電現象を効果的に防止し、エラストマー膜２２０の破損を防止することができるとともに、バイアス電圧をさらに高くすることができ、結果として駆動性能のより一層の向上を実現することができる。
［参考例３］
【００５０】
さらに、本発明の参考例３を図３に基づいて説明する。ここで、図３は、本発明の参考例３である電場応答性高分子の断面図である。
【００５１】
本発明の参考例３の電場応答性高分子３００は、図３に示すように、シリコンやアクリルなどのエラストマー膜３２０の両面の端部近傍に、端部ほど肉厚に形成された補強膜３３０をネオプレーンゴムなどのエラストマーを薄くコーティングすることにより形成している。そして、エラストマー膜３２０の露出部分を覆うように伸び縮み可能な電極３４０を接着している。
【００５２】
このような構成にすることにより、参考例２と同様、電極の縁端部において電場の集中が起こり、絶縁破壊が起きやすいと言う、いわゆるエッジ効果による放電現象を効果的に防止し、エラストマー膜３２０の破損を防止することができるとともに、バイアス電圧をさらに高くすることができ、結果として駆動性能のより一層の向上を実現することができる。この場合、エラストマー膜３２０自体の材質改良により、エラストマー膜３２０そのものの機械的強度を改善しており、実施例２のようにエラストマー膜３２０の両面全面に補強膜３３０をコーティングしなくても電場応答性高分子３００の機械的強度を実現している。
【実施例１】
【００５３】
次に、前記参考例１乃至参考例３の実験結果を踏まえて考案された本発明の実施例１乃至実施例３について、図４乃至図６に基づいて説明する。まず、図４は、本発明の実施例１である電場応答性高分子の断面図である。
【００５４】
本発明の実施例１の電場応答性高分子４００は、図４に示すように、シリコンやアクリルなどのエラストマー膜４２０の厚みが端部に近づくほど肉厚に形成されている。そして、エラストマー膜４２０の外側の両面に伸び縮み可能な電極４４０を接着している。
【００５５】
このような構成にすることにより、参考例２および参考例３と同様、電極の縁端部において電場の集中が起こり、絶縁破壊が起きやすいと言う、いわゆるエッジ効果による放電現象を効果的に防止し、エラストマー膜４２０の破損を防止することができるとともに、バイアス電圧をさらに高くすることができ、結果として駆動性能のより一層の向上を実現することができる。
【実施例２】
【００５６】
さらに、本発明の実施例２を図５に基づいて説明する。ここで、図５は、本発明の実施例２である電場応答性高分子の断面図である。
【００５７】
本発明の実施例２の電場応答性高分子５００は、図５に示すように、シリコンやアクリルなどのエラストマー膜５２０の厚みが端部に近づくほど肉厚に形成されているとともに、エラストマー膜５２０の外側の両面に伸び縮み可能な電極５４０を接着している。さらに、その電極５４０の外側に保護用のエラストマー膜（保護膜）を設けている。こうすることで、湿気やゴミ・埃などが電極に付着することを防ぐことができるため、周囲に対する放電現象をより効果的に防止することができる。
【実施例３】
【００５８】
さらに、本発明の実施例３を図６に基づいて説明する。ここで、図６は、本発明の実施例３である電場応答性高分子の断面図である。
【００５９】
本発明の実施例３の電場応答性高分子６００は、図６に示すように、シリコンやアクリルなどのエラストマー膜６２０の厚みが端部に近づくほど肉厚に形成されているとともに、エラストマー膜６２０の両面の端部近傍に、端部ほど肉厚に形成された補強膜６３０をネオプレーンゴムなどのエラストマーを薄くコーティングすることにより形成している。
【００６０】
このような構成にすることによって、エラストマー膜６２０と補強膜６３０によって、電場応答性高分子６００の端部が肉厚になるため、より効果的にエッジ効果による放電現象を防止することができる。
【００６１】
次に、前述した本発明の電場応答性高分子をトランスデューサーとして用いる時の代表的な使用形態について説明する。
（本発明のトランスデューサー用電場応答性高分子の第１使用形態：平面タイプ）
図７は、電場応答性高分子７００を機械的エネルギーを伝達するための構造部７６０と構造部の固定部７５０との間に平面状に張架して使用する、いわゆる平面タイプの使用形態を示している。
【００６２】
このタイプは、２枚の電極７４０間に電圧を掛けることにより、構造部７６０と固定部７５０との距離を変化させる。なお、図７において、符号７２０および７３０で示した部材は、電場応答性高分子７００の主材であるエラストマー膜と補強膜とを示している。このタイプのアクチュエータは、例えば、デジカメのシャッターなどに適用することができる。発電デバイスとしては、例えば、人や動物・樹木、建物や乗り物などの物体・流体・気体・生体の動きによる発電や圧力変化を利用した発電などに適応できる。
（本発明のトランスデューサー用電場応答性高分子の第２使用形態：ダイアフラムタイプ）
図８は、電場応答性高分子８００を円周状の構造部の固定部８５０と中心に置かれた円形の構造部８６０との間に張架して使用する、いわゆるダイアフラムタイプの使用形態を示している。このタイプは、２枚の電極８４０間に電圧を掛けることにより、固定部８５０と構造部８６０との相対的な位置関係を変化させる。なお、図８において、符号８２０及び８３０で示した部材は、電場応答性高分子８００の主材であるエラストマー膜と補強膜を示している。このタイプのアクチュエータは、例えば、スピーカーやマッサージ機のバイブレータなどに利用することができる。発電デバイスとしては、例えば、床などに敷き詰めることで、人や動物、乗り物などの動きによる発電に利用できる。
（本発明のトランスデューサー用電場応答性高分子の第３使用形態：ロールタイプ）
図９は、電場応答性高分子９００を離間して配設された円柱状の構造部９６０と構造部の固定部９５０との間に円筒状に張架して使用する、いわゆるロールタイプの使用形態を示している。このタイプは、２枚の電極９４０間に電圧を掛けることにより固定部９５０と構造部９６０との距離を変化させる。また、２枚セットの電極を１組以上用いることにより、曲げることも可能である。なお、図９において、符号９２０及び９３０で示した部材は、電場応答性高分子９００の主材であるエラストマー膜及び補強膜を示している。このタイプのアクチュエータは、例えば、義足のアクチュエータや産業用ロボットのアクチュエータなどに利用することができる。発電デバイスとしては、例えば、乗り物などの走行中の振動による発電などに利用できる。
【００６３】
電場応答性高分子は、折ったり、丸めたり、どのような形にもすることが可能なため、前述のように、多様な形状を有したアクチュエータを製作することが可能である。本発明の代表的応用例について図１０および図１１に、一般的な電気的アクチュエータ技術と対比させた時の利点とともに表にして示す。
【００６４】
以上のように、本発明のトランスデューサー用電場応答性高分子によれば、（１）電極に導電性フィラーとしてカーボンナノチューブを含有させた薄い電極と、（２）それによる自己修復機能と、（３）膜の機械的強度を高める補強膜と、（４）電極の端部近傍で発生する電場集中（エッジ効果）に対する対策とを組み合わせること、並びに、（５）得られた電場応答性高分子を高電圧でドライブすることの相乗効果により、膜自身の厚さを薄くすることができ、膜の絶縁耐電圧が向上し、それに伴うバイアス電圧の上昇により駆動性能が向上し、また、絶縁耐電圧の向上は、従来と同じバイアス電圧で駆動させたときの耐久性向上につながり、さらには、膜の機械的強度も上げられるなど、駆動性能または発電性能と耐久性の両方を向上させることができ、各々の要素技術からは予見しがたい絶大な効果が奏される。
【符号の説明】
【００６５】
１００、２００、３００、４００、５００、６００、７００、８００、９００・・・  電場応答性高分子
１２０、２２０、３２０、４２０、５２０、６２０、７２０、８２０、９２０・・・  エラストマー膜
２３０、３３０、６３０、７３０、８３０、９３０  ・・・  補強膜
５３０  ・・・  保護膜
１４０、２４０、３４０、４４０、５４０、６４０、７４０、８４０、９４０・・・  電極
１５０  ・・・  カーボンナノチューブ
７５０、８５０、９５０  ・・・  固定部
７６０、８６０、９６０  ・・・  構造部
【要約】
【課題】駆動性能及び耐久性が改善されたトランスデューサー用電場応答性高分子を提供する。
【解決手段】２つの柔軟な電極２４０によって挟まれたエラストマー膜２２０から構成され、電極２４０が導電性フィラーとしてカーボンナノチューブを含有しており、エラストマー膜２２０と電極２４０との間の少なくともエラストマー膜の端部近傍に補強膜２３０が設けられており、エラストマー膜２２０の端部近傍に位置する補強膜２３０の厚さがエラストマー膜２２０の端部に近づくほど肉厚に形成されていることにより前記課題を解決する。
なおトランスデューサーとは、電気的エネルギーと機械的エネルギーの相互変換を行うことを意味し、電気エネルギーを機械エネルギーに変換する代表的なデバイスとしてはアクチュエータが、機械的エネルギーを電気的エネルギーに変換する代表的なデバイスとしては発電デバイスが挙げられる。
【選択図】図２【図１】
0004837794.tif 000002
【図２】
0004837794.tif 000003
【図３】
0004837794.tif 000004
【図４】
0004837794.tif 000005
【図５】
0004837794.tif 000006
【図６】
0004837794.tif 000007
【図７】
0004837794.tif 000008
【図８】
0004837794.tif 000009
【図９】
0004837794.tif 000010
【図１０】
0004837794.tif 000011
【図１１】
0004837794.tif 000012